(57)【要約】  タイヤのベルトに適用した場合、タイヤの耐久性を低下させることなく軽量化を実現し得るゴム物品補強用スチールコード、特には、ゴム被覆した後のトリートの性状が優れたゴム物品補強用スチールコードおよびこれを用いた空気入りラジアルタイヤを提供する。  ２本のコアフィラメント１を撚り合わせることなく並列して配置したコアと、コアの周囲に撚り合わされたＮ（２≦Ｎ≦４）本のシースフィラメント２と、からなるゴム物品補強用スチールコードである。コアフィラメント１の径をｄ１、シースフィラメント２の径をｄ２としたとき、ｄ１＞ｄ２である。
2012128372.tif 000002
【特許請求の範囲】
【請求項１】
２本のコアフィラメントを撚り合わせることなく並列して配置したコアと、該コアの周囲に撚り合わされたＮ（２≦Ｎ≦４）本のシースフィラメントと、からなるゴム物品補強用スチールコードにおいて、
前記コアフィラメントの径をｄ１、前記シースフィラメントの径をｄ２としたとき、ｄ１＞ｄ２であることを特徴とするゴム物品補強用スチールコード。
【請求項２】
前記ｄ１／前記ｄ２が、１．１以上１．７未満である請求項１記載のゴム物品補強用スチールコード。
【請求項３】
前記ｄ１／前記ｄ２が、１．１以上１．４未満である請求項１記載のゴム物品補強用スチールコード。
【請求項４】
前記コアフィラメントの平均型付け率をＨ１、前記シースフィラメントの平均型付け率をＨ２としたとき、Ｈ１＞Ｈ２である請求項１記載のゴム物品補強用スチールコード。
【請求項５】
前記Ｈ１が７０〜１１０％である請求項１記載のゴム物品補強用スチールコード。
【請求項６】
前記ｄ１が０．１６〜０．３２ｍｍであり、かつ、前記ｄ２が０．１２〜０．２９ｍｍである請求項１記載のゴム物品補強用スチールコード。
【請求項７】
前記シースフィラメントの本数が３本である請求項１記載のゴム物品補強用スチールコード。
【請求項８】
左右一対のビードコア間にわたりトロイド状をなして跨る少なくとも１枚のカーカス層からなるカーカスと、該カーカスのクラウン領域のタイヤ径方向外側に配設されて接地部を形成するトレッド部と、該トレッド部と前記カーカスのクラウン領域との間に配置されて補強部を形成する、少なくとも２枚のベルト層からなるベルトとを備える空気入りラジアルタイヤにおいて、
前記ベルトの１層目の第１ベルト層と２層目の第２ベルト層とがともに、請求項１記載のゴム物品補強用スチールコードがベルト幅方向に並置してコーティングゴム中に埋設されてなることを特徴とする空気入りラジアルタイヤ。
【請求項９】
前記ｄ１／前記ｄ２が１．１以上１．７未満である請求項８記載の空気入りラジアルタイヤ。
【請求項１０】
前記ｄ１／ｄ２が、１．１以上１．４未満である請求項８記載の空気入りラジアルタイヤ。
【請求項１１】
前記コアフィラメントの平均型付け率をＨ１、前記シースフィラメントの平均型付け率をＨ２としたとき、Ｈ１＞Ｈ２である請求項８記載の空気入りラジアルタイヤ。
【請求項１２】
前記Ｈ１が７０〜１１０％である請求項８記載の空気入りラジアルタイヤ。
【請求項１３】
前記ｄ１が０．１６〜０．３２ｍｍであり、かつ、前記ｄ２が０．１２〜０．２９ｍｍである請求項８記載の空気入りラジアルタイヤ。
【請求項１４】
前記シースフィラメントの本数が３本である請求項８記載の空気入りラジアルタイヤ。
【請求項１５】
前記第２ベルト層端部における第１ベルト層と第２ベルト層とのスチールコード間のゴム層のゲージがタイヤ中央部における当該ゲージより大きい請求項８記載の空気入りラジアルタイヤ。
【請求項１６】
前記ベルト層の厚みが０．８５〜１．６５ｍｍである請求項８記載の空気入りラジアルタイヤ。
【発明の詳細な説明】
【技術分野】
【０００１】
本発明は、ゴム物品補強用スチールコードおよびそれを用いた空気入りラジアルタイヤ（以下、それぞれ単に「スチールコード」および「タイヤ」とも称する）に関し、詳しくは、タイヤのベルトに適用した場合、タイヤの耐久性を低下させることなく軽量化を実現し得るゴム物品補強用スチールコード、特には、ゴム被覆した後のトリートの性状が優れたゴム物品補強用スチールコードおよびそれを用いた空気入りラジアルタイヤに関する。
【背景技術】
【０００２】
現在、乗用車用ラジアルタイヤの骨格をなすカーカスの補強部材、特にカーカスのクラウン部の補強部材として一般に用いられているベルトは、主としてタイヤの赤道面に対し傾斜配列されたスチールコードのゴム引き層からなるスチールベルト層を２枚以上用い、これらベルト層中のスチールコードが互いに交差するようにして構成されている。【０００３】
近年、環境性能の重要性が増してきており、スチールコードを補強部材として用いるゴム物品やタイヤにおいては軽量化のニーズが高まっている。タイヤの軽量化の手法の１つとして、ベルトトリートのゴムの使用量を少なくし、ベルトを薄くすることを挙げることができる。しかしながら、ゴムの使用量を少なくすると、第１ベルト層と第２ベルト層のコード間距離が短くなるため、ベルト幅方向端部のコード端を起点としたゴム剥離が容易にコード間に伝播する、いわゆるベルトエッヂセパレーション（ＢＥＳ）が生じやすくなり、耐久性が低下する。このＢＥＳの改善手法としてはベルト端部のゴムを通常より厚くする手法が知られているが、当然、重量増となるため、所期の目的であるタイヤの軽量化には背反することとなる。【０００４】
ベルトトリートのゴム使用量を減らす以外のタイヤ軽量化の手法としては、スチールの使用量を減らすこと、例えば、スチールコードの打込み本数を減らすことが考えられる。しかしながら、スチールコードの打込み本数が少なくなると、ベルトの剛性が低下してしまい、好ましくない。このような状況の中、タイヤの軽量化や耐久性の向上に関して、多くの提案がなされている。例えば、特許文献１にはタイヤの軽量化を目的として、Ｍ（Ｍ＝２〜５）＋Ｎ（Ｎ＝１〜３）構造でかつ、フィラメント本数がＮ≧Ｍのスチールコードが提案されている。また、特許文献２には、ベルトの耐久性の向上を目的として、２＋３構造のスチールコードが提案されている。これら以外にも、特許文献３〜７には、タイヤの補強材として求められる諸物性や作業性の改善を目的とした、２＋３構造のスチールコードが提案されている。
【先行技術文献】
【特許文献】
【０００５】
【特許文献１】特開２００１−９８４８０号公報
【特許文献２】実開平３−１２８６８９号公報
【特許文献３】特開平６−３０６７８４号公報
【特許文献４】特開平７−１２６９９２号公報
【特許文献５】特開２００１−９８４６０号公報
【特許文献６】特開２００６−３２８５５７号公報
【特許文献７】特開２００７−６３７０６号公報
【発明の概要】
【発明が解決しようとする課題】
【０００６】
しかしながら、特許文献１に記載のスチールコードであっても、今日求められるタイヤ軽量化の要求に十分に応えられているとは言い難く、さらなる軽量化の技術が求められている。また、特許文献２に記載のスチールコードは、スチールコードに対するゴムの浸透性を高めることで耐久性を向上させてはいるが、タイヤの軽量化については検討がされてはいない。さらに、特許文献３〜７に記載されているスチールコードにおいても、タイヤの軽量化に関する検討は必ずしも満足のいくものではないというのが現状である。【０００７】
さらにまた、Ｍ＋Ｎ構造のスチールコードは、従来より、生産性の観点からバンチャータイプの撚線機で製造されている。バンチャータイプの撚線機を用いて製造されるスチールコードは、スチールコードを構成するスチールフィラメントに捻じりが加わるため、Ｍ＋Ｎ構造のスチールコ−ドは、それぞれ大きく異なるト−ション（捻じれ）を有したスチールフィラメントにより構成されていることになる。そのため、Ｍ＋Ｎ構造のスチールコードをゴムで被覆してゴム−スチールコード複合体（以下、トリート）とした場合、このトリートを才断工程にて才断すると、トリート端部が跳ね上がってカールしてしまい、作業性が悪化するという問題を有していた。このような問題点については、特許文献１〜７においては、十分に検討されていなかったというのが実情である。【０００８】
そこで、本発明の目的は、タイヤのベルトに適用した場合、タイヤの耐久性を低下させることなく軽量化を実現し得るゴム物品補強用スチールコードおよびそれを用いた空気入りラジアルタイヤを提供することにある。【０００９】
また、本発明の他の目的は、ゴム被覆した後のトリートの性状が優れたゴム物品補強用スチールコードおよびそれを用いた空気入りラジアルタイヤを提供することにある。
【課題を解決するための手段】
【００１０】
本発明者は、上記課題を解消するために鋭意検討した結果、２＋Ｎ構造のスチールコードにおいて、コアフィラメントとシースフィラメントの径が所定の関係を満足することで、ベルトのコード間距離を維持しつつ、ベルトトリートの重量を減らすことができること、およびコアフィラメントとシースフィラメントの平均型付け率が所定の関係を満足することで、トリートの性状を向上させることができることを見出し、本発明を完成するに至った。【００１１】
すなわち、本発明のゴム物品補強用スチールコードは、２本のコアフィラメントを撚り合わせることなく並列して配置したコアと、該コアの周囲に撚り合わされたＮ（２≦Ｎ≦４）本のシースフィラメントと、からなるゴム物品補強用スチールコードにおいて、
前記コアフィラメントの径をｄ１、前記シースフィラメントの径をｄ２としたとき、ｄ１＞ｄ２であることを特徴とするものである。【００１２】
本発明においては、前記ｄ１／前記ｄ２は、１．１以上１．７未満であることが好ましい。また、本発明においては、前記ｄ１／前記ｄ２は、１．１以上１．４未満であることが好ましい。さらに、本発明においては、前記コアフィラメントの平均型付け率をＨ１、前記シースフィラメントの平均型付け率をＨ２としたとき、Ｈ１＞Ｈ２であることが好ましい。さらにまた、本発明においては、前記Ｈ１は７０〜１１０％であることが好ましい。また、本発明においては、前記ｄ１は０．１６〜０．３２ｍｍであり、かつ、前記ｄ２は０．１２〜０．２９ｍｍであることが好ましい。さらに、本発明においては、前記シースフィラメントの本数は３本であることが好ましい。【００１３】
また、本発明の空気入りラジアルタイヤは、左右一対のビードコア間にわたりトロイド状をなして跨る少なくとも１枚のカーカス層からなるカーカスと、該カーカスのクラウン領域のタイヤ径方向外側に配設されて接地部を形成するトレッド部と、該トレッド部と前記カーカスのクラウン領域との間に配置されて補強部を形成する、少なくとも２枚のベルト層からなるベルトとを備える空気入りラジアルタイヤにおいて、
前記ベルトの１層目の第１ベルト層と２層目の第２ベルト層とがともに上記本発明のゴム物品補強用スチールコードがベルト幅方向に並置してコーティングゴム中に埋設されてなることを特徴とするものである。【００１４】
本発明においては、前記ｄ１／前記ｄ２は、１．１以上１．７未満であることが好ましい。また、本発明においては、前記ｄ１／ｄ２は、１．１以上１．４未満であることが好ましい。さらに、本発明においては、前記コアフィラメントの平均型付け率をＨ１、前記シースフィラメントの平均型付け率をＨ２としたとき、Ｈ１＞Ｈ２であることが好ましい。さらにまた、本発明においては、前記Ｈ１は７０〜１１０％であることが好ましい。また、前記ｄ１は０．１６〜０．３２ｍｍであり、かつ、前記ｄ２は０．１２〜０．２９ｍｍであることが好ましい。さらに、本発明においては、前記シースフィラメントの本数は３本であることが好ましい。さらにまた、本発明においては、前記第２ベルト層端部における第１ベルト層と第２ベルト層とのスチールコード間のゴム層のゲージはタイヤ中央部における当該ゲージより大きいことが好ましい。また、本発明においては、前記ベルト層の厚みは０．８５〜１．６５ｍｍであることが好ましい。
【発明の効果】
【００１５】
本発明によれば、タイヤのベルトに適用した場合、タイヤの耐久性を低下させることなく軽量化を実現し得るゴム物品補強用スチールコード、特には、ゴム被覆した後のトリートの性状が優れたゴム物品補強用スチールコードおよびこれを用いた空気入りラジアルタイヤを提供することができる。
【図面の簡単な説明】
【００１６】
【図１】スチールコードの短径の比較図であり、（ａ）および（ｂ）はｄ１＝ｄ２の場合、（ｃ）〜（ｅ）はｄ１＞ｄ２の場合を表す。
【図２】フィラメントの振幅を示す説明図である。
【図３】トリートの部分断面図であり、（ａ）は、Ｈ１＜Ｈ２の場合、（ｂ）はＨ１＞Ｈ２の場合である。
【図４】本発明の空気入りラジアルタイヤの一好適例の片側断面図である
【図５】空気入りラジアルタイヤのベルトの拡大部分断面図であり、（ａ）は、従来のタイヤであり、（ｂ）は本発明に係るタイヤである。
【図６】本発明の空気入りラジアルタイヤの好適な実施の形態に係るベルト層の端部近傍を示す拡大部分断面図である。
【発明を実施するための形態】
【００１７】
以下、本発明の実施の形態を図面を用いて詳細に説明する。
本発明のスチールコードは、２本のコアフィラメントを撚り合せることなく並列して配置したコアと、コアの周囲に撚り合わされたＮ本、好適には２〜４本、特に好適には３本のシースフィラメントと、からなるゴム物品補強用スチールコードである。本発明のスチールコードにおいては、コアフィラメントの径をｄ１、シースフィラメントの径をｄ２としたとき、ｄ１＞ｄ２である。
【００１８】
図１（ａ）〜（ｅ）は、スチールコードの短径の比較図であり、（ａ）および（ｂ）はｄ１＝ｄ２の場合、（ｃ）〜（ｅ）はｄ１＞ｄ２の場合を表す。図示するように、２＋Ｎ（２≦Ｎ≦４）構造（図示例においては２＋３構造）のスチールコード１０の短径はシースフィラメント２の径に支配されている。したがって、後述するが、シースフィラメント２の径ｄ２をコアフィラメント１の径ｄ１よりも小さくすることにより、スチールコードの短径を小さくすることができる。したがって、本発明のスチールコードを、例えば、タイヤを構成するベルトの第１ベルト層および第２ベルト層の補強材に適用すれば、第１ベルト層のスチールコードと第２ベルト層のスチールコードとの距離を保ちつつ、ベルト層の厚みを薄くすることができる。これにより、ＢＥＳに対する耐性である、いわゆる耐ＢＥＳ性を低下させることなく、ベルトの軽量化が可能となる。同時に、スチールの使用量を減らすことができるため、さらにタイヤの軽量化を図ることができる。
【００１９】
本発明のスチールコードにおいては、ｄ１／ｄ２が１．１以上１．７未満であることが好ましい。後述する本発明の空気入りラジアルタイヤにおいて詳細に説明するが、本発明のスチールコードを、タイヤを構成するベルトの第１ベルト層および第２ベルト層の補強材に適用した場合、第１ベルト層のスチールコードと第２ベルト層のスチールコードとの距離を同等に確保しつつ、第１ベルト層のタイヤ径方向内側のゲージおよび第２ベルト層のタイヤ径方向外側のゲージを厚くすることができる。これにより、ベルト層の接着耐久性を向上させるとともに、ベルト折れ性も確保することができる。すなわち、ｄ１／ｄ２が１．７以上になると、スチールコード１０の曲げがしなやかになり、コアフィラメント１に対する疲労性が低下してしまう。一方、ｄ１／ｄ２が１．１未満になると、第１ベルト層のタイヤ径方向内側部および第２ベルト層のタイヤ径方向外側部のゲージＧ１およびＧ２を確保することができなくなってしまう。好適には、１．１以上１．４未満である。
【００２０】
また、本発明のスチールコードは、コアフィラメント１の平均型付け率をＨ１、シースフィラメント２の平均型付け率をＨ２としたとき、Ｈ１＞Ｈ２の関係を満たすことが好ましい。ここで、コアフィラメント１およびシースフィラメント２の平均型付け率Ｈ（％）とは、フィラメントの振幅Ａの平均をＡａｖｅ．としたとき、下記式、
平均型付け率Ｈ（％）＝Ａａｖｅ．／（２×ｄ１＋ｄ２）×１００
にて定義される。振幅Ａの平均であるＡａｖｅ．は、スチールコードを解した後、フィラメントにおける振幅を測定し、その最大値Ａ１と最小値Ａ２の平均を意味する。なお、図２はフィラメントの振幅を示す説明図である。
【００２１】
タイヤを構成するベルト層の材料であるトリートは、一般に、スチールコードを多数本並行に引きそろえ、この上下に未加硫ゴムを配置して、スチールコードをゴム被覆することにより製造される。バンチャー型撚り線機で製造した２＋Ｎ（Ｎ＝２〜４）構造のスチールコードはコアフィラメント１とシースフィラメント２のトーションが、それぞれ逆方向に発生する。特に、ｄ１＞ｄ２の関係を有するＭ＋Ｎ構造の各フィラメントに生じたトーションは、ｄ１＝ｄ２の関係を有する場合の各フィラメントのトーション差と比べて大きくなる。
【００２２】
図３は、トリートの部分断面図であり、（ａ）は、Ｈ１＜Ｈ２の場合、（ｂ）はＨ１＞Ｈ２の場合である。図３（ａ）に示すように、コアフィラメント１の平均型付け率Ｈ１（％）が小さい場合、コアフィラメント１の位置はほとんど変化しないため、コアフィラメント１はスチールコードの上下に配置された被覆ゴム３ａ、３ｂと接触することはなく、シースフィラメント２のみが被覆ゴム３ａ、３ｂと接触している状態となる。このような状態においては、シースフィラメント２は被覆ゴム３ａ、３ｂにより、トーションによる回転が抑制されるが、コアフィラメント１は被覆ゴム３ａ、３ｂとの接触がないため、トリートの才断時にコアフィラメント１のトーションに起因する回転が生じ、これにより、トリートにカールが発生する。
【００２３】
そこで、本発明のスチールコードにおいては、図３（ｂ）に示すように、Ｈ１＞Ｈ２として、スチールコードの長手方向において、コアフィラメント１と被覆ゴム３ａ、３ｂとが接触する部位を設けることにより、コアフィラメント１のトーションに起因する回転を防止し、トリート才断時に発生するトリートのカールを防止している。好適にはＨ１／Ｈ２の値は、１．１０〜１．４０である。
【００２４】
本発明のスチールコードにおいては、コアフィラメント１の平均型付け率Ｈ１（％）は７０〜１１０％であることが好ましい。Ｈ１が７０％未満であると、シースフィラメント２の平均型付け率Ｈ２の影響を受けてトリートにカールが生じてしまうおそれがあり好ましくない。一方、Ｈ１が１１０％を超えると、スチールコード１０のコード性状が不安定になるおそれがあり、好ましくない。
【００２５】
本発明のスチールコードにおいては、コアフィラメント１の径ｄ１は０．１６〜０．３２ｍｍであり、かつ、シースフィラメント２の径ｄ２は０．１２〜０．２９ｍｍであることが好ましい。フィラメント径が上記範囲を超えると、本発明のスチールコードをベルトの補強材として用いたとしても、十分な軽量効果が得られない場合がある。一方、フィラメント径が上記範囲未満であると、ベルト強度不足の懸念がある。
【００２６】
本発明のスチールコードをベルトの補強材として用いる場合は、引張り強さが２７００Ｎ／ｍｍ２以上のスチールフィラメントを用いることが好ましい。高い抗張力を有するスチールフィラメントとしては、少なくとも０．７２質量％、特には少なくとも０．８２質量％の炭素を含有するものを、好適に用いることができる。なお、本発明においては、シースフィラメント２の撚り方向、撚りピッチ等の条件については、特に制約されるものではなく、常法に従い適宜構成することが可能である。
【００２７】
次に、本発明の空気入りラジアルタイヤについて説明する。
図４に、本発明の空気入りラジアルタイヤの一好適例の片側断面図を示す。図示するタイヤは、カーカスのクラウン領域に配設されて接地部を形成するトレッド部１１と、このトレッド部１１の両側部に連続してタイヤ半径方向内方へ延びる一対のサイドウォール部１２と、各サイドウォール部１２の内周側に連続するビード部１３とを備えている。
【００２８】
トレッド部１１、サイドウォール部１２およびビード部１３は、一方のビード部１３から他方のビード部１３にわたってトロイド状に延びる一枚のカーカス層からなるカーカス１４により補強されている。また、トレッド部１１は、以下で詳述する、カーカス１４のクラウン領域のタイヤ径方向外側に配設した少なくとも２層、図示する例では２層の第１ベルト層１５ａと第２ベルト層１５ｂとからなるベルトにより補強されている。ここで、カーカス１４のカーカス層は複数枚としてもよく、タイヤ周方向に対してほぼ直交する方向、例えば、７０〜９０°の角度で延びる有機繊維コードを好適に用いることができる。
【００２９】
本発明のタイヤにおいては、第１ベルト層１５ａ、第２ベルト層１５ｂがともに、２本のコアフィラメントを撚り合わせることなく並列して配置したコアと、コアの周囲に撚り合わされたＮ（２≦Ｎ≦４）本のシースフィラメントと、からなるゴム物品補強用スチールコードであり、コアフィラメントの径をｄ１、シースフィラメントの径をｄ２としたとき、ｄ１＞ｄ２であるスチールコードが、長径がタイヤ幅方向となるようにタイヤ幅方向に並置してコーティングゴム中に埋設されてなる。本発明のスチールコードを用いることにより、第１ベルト層１５ａのスチールコードと第２ベルト層１５ｂのスチールコードの距離を保ちつつ、ベルト層の厚みを薄くすることができる。これにより、ＢＥＳに対する耐性である、いわゆる耐ＢＥＳ性を低下させることなく、ベルトの軽量化が可能となる。また、スチールの使用量を減らすことができるため、さらにタイヤの軽量化を図ることができる。
【００３０】
図５は、空気入りラジアルタイヤのベルトの拡大部分断面図であり、（ａ）は、従来のタイヤであり、（ｂ）は本発明に係るタイヤである。図５（ａ）に示すように、２＋Ｎ構造（２≦Ｎ≦４であり、図示例ではＮ＝３）のスチールコード１０はシースフィラメント２が縦（タイヤ径方向）に並ぶ場合、縦方向のコード径が大きくなる。しかしながら、図５（ｂ）に示すように、本発明のタイヤに係るスチールコードは、ｄ１＞ｄ２であるため、従来のスチールコードと比べて、縦方向のコード径の増加を抑えることができる。その結果、第１ベルト層１５ａのスチールコードと第２ベルト層１５ｂのスチールコードとの距離Ｄを同等に確保して耐ＢＥＳ性を維持しつつ、第１ベルト層１５ａのタイヤ径方向内側のゲージＧ１および第２ベルト層１５ｂのタイヤ径方向外側のゲージＧ２を厚くすることができる。これにより、ベルトの接着耐久性を向上させることができる。
【００３１】
また、本発明の空気入りラジアルタイヤにおいては、ｄ１／ｄ２が１．１以上１．７未満であることが好ましい。かかる関係を満足することにより、接着耐久性を向上させるとともに、ベルト折れ性も確保することができる。すなわち、ｄ１／ｄ２が１．７以上になると、スチールコード１０の曲げがしなやかになり、コアフィラメント１に対する疲労性が低下してしまう場合がある。一方、ｄ１／ｄ２が１．１未満になると、第１ベルト層のタイヤ径方向内側部および第２ベルト層のタイヤ径方向外側部のゲージＧ１およびＧ２を確保することができなくなってしまう場合がある。好適には、１．１以上１．４未満である。
【００３２】
さらに、本発明の空気入りラジアルタイヤにおいては、コアフィラメント１の平均型付け率をＨ１、シースフィラメント２の平均型付け率をＨ２としたとき、Ｈ１＞Ｈ２の関係を満たすことが好ましい。本発明のスチールコードを用いたトリートには、カールが生じず、また、コード自体の性状が安定しているため、タイヤ製造時の作業性に優れているためである。
【００３３】
本発明のタイヤにおいては、第１ベルト層１５ａと第２ベルト層１５ｂとを構成するコードが互いに赤道面を挟んで交差するように積層された交錯ベルトであることが好ましい。また、第１ベルト層１５ａと第２ベルト層１５ｂのタイヤ径方向外側に、さらにベルト層を配置してもよく、タイヤ周方向に対し実質的に平行に配列したコードのゴム引き層からなる周方向ベルト層を設けてもよい。かかるコードとしては、有機繊維からなるコードを好適に用いることができ、例えば、ポリエステル繊維、ナイロン繊維、アラミド繊維、ポリケトン繊維からなるコードを好適に用いることができる。
【００３４】
本発明のタイヤにおいては、コアフィラメント１の径ｄ１は０．１６〜０．３２ｍｍであり、かつ、シースフィラメント２の径ｄ２は０．１２〜０．２９ｍｍであることが好ましい。フィラメント径が上記範囲を超えると、十分な軽量効果が得られない場合がある。一方、フィラメント径が上記範囲未満であると、ベルト強度不足の懸念がある。
【００３５】
図６は、本発明の空気入りラジアルタイヤの好適な実施の形態に係るベルト層の端部近傍を示す拡大部分断面図を示す。図示するように、本発明のタイヤにおいては、第２ベルト層１５ｂ端部における第１ベルト層１５ａと第２ベルト層１５ｂとのスチールコード１６間のゴム層のゲージＨＥは、タイヤ中央部におけるゲージＨＣよりも大きいことが好ましい。好適にはＨＥはＨＣの１．３〜３．０倍、好ましくは１．８〜２．６倍である。ベルト端において厚ゲージのベルト間ゴム１７を配置することで、ベルト耐久性をより向上させることができる。この値が１．３倍未満であると、かかる効果を十分に得ることができなく、一方、３．０倍を超えるとタイヤの軽量化が十分とはいえなくなる場合がある。
【００３６】
また、本発明のタイヤにおいては、タイヤの軽量化と耐久性の向上の観点から、好適には、ベルト層の厚みｔ１、ｔ２が０．８５〜１．６５ｍｍ、より好適には０．９５〜１．３５ｍｍである（図６参照）。ベルト層の厚みｔ１、ｔ２が０．８５ｍｍ未満では、十分な耐久性を得ることができない場合があり、一方、ベルト層の厚みｔ１、ｔ２が１．６５ｍｍ以上であると、十分な軽量効果を得ることができない場合がある。
【００３７】
さらにまた、本発明のタイヤにおいては、ベルトへのスチールコードの打込み数は２２〜５７本／５０ｍｍであることが好ましい。打込み数が、上記範囲未満の場合は、引張強度不足やベルト剛性低下の懸念があり好ましくなく。一方、打込み数が上記範囲より多いと、コード間隔を確保することが困難になり、有効にＢＥＳを抑制することが困難になり、ベルト耐久性の低下が懸念される。
【００３８】
本発明のタイヤにおいては、ベルト強度を確保するために、引張り強さが２７００Ｎ／ｍｍ２以上のスチールフィラメントを用いることが好ましい。高い抗張力を有するスチールフィラメントとしては、少なくとも０．７２質量％、特には少なくとも０．８２質量％の炭素を含有するものを、好適に用いることができる。なお、本発明においては、シースフィラメントの撚り方向、撚りピッチ等の条件については、特に制約されるものではなく、常法に従い適宜構成することが可能である。
【００３９】
本発明の空気入りラジアルタイヤは、ベルトの構造が上記要件を満足するものであれば、それ以外の具体的なタイヤ構造については、特に制限されるものではない。また、本発明の空気入りラジアルタイヤは、乗用車用タイヤに好適に用いることができる。なお、タイヤに充填する気体としては、通常のあるいは酸素分圧を調整した空気の他、窒素、アルゴン、ヘリウム等の不活性ガスを用いることができる。
【実施例】
【００４０】
以下、本発明を、実施例を用いてより詳細に説明する。
＜実施例１−１〜１−１０および比較例１−１〜１−６＞
下記表１〜４に示す構造のスチールコードをベルト補強材として、タイヤサイズ１９５／６５Ｒ１５のタイヤを作製した。ベルトは３枚のベルト層からなり、第１ベルト層と第２ベルト層に、下記表１〜４に示すスチールコードを適用した。スチールコードの打込み角度はタイヤ周方向に対して±２６°とした。また、最外層ベルト層として、タイヤ周方向に対し実質的に平行に配列された有機繊維コードのゴム引き層からなる周方向ベルトを配置した。得られた各タイヤについて、下記の手順に従い、耐久性（ＢＥＳ性）、タイヤ重量の評価を行った。【００４１】
＜実施例１−１１、１−１２および比較例１−７、１−８＞
下記表５に示す構造のスチールコードをベルト補強材として、タイヤサイズ２６５／７０Ｒ１６のタイヤを作製した。ベルトは３枚のベルト層からなり、第１ベルト層と第２ベルト層に、下記表５に示すスチールコードを適用した。スチールコードの打込み角度はタイヤ周方向に対して±２４°とした。また、最外層ベルト層として、タイヤ周方向に対し実質的に平行に配列された有機繊維コードのゴム引き層からなる周方向ベルトを配置した。得られた各タイヤについて、下記の手順に従い、耐久性（ＢＥＳ性）、タイヤ重量の評価を行った。【００４２】
＜耐久性＞
各供試タイヤをＪＡＴＭＡ規格に定める標準リムに装着後、２１０ｋＰａ内圧を充填して乗用車に装着し、正規荷重の２倍の荷重を加え、舗装路を２００００ｋｍ走行させた。その後、タイヤを解剖して、ベルト端部のセパレーション長さを比較した。実施例１−１〜１−４および比較例１−２については比較例１−１を、実施例１−５および比較例１−４は比較例１−３を基準として、実施例１−６および１−７は比較例１−５を基準として、実施例１−８〜１−１０は比較例１−６を基準として、実施例１−１１、１−１２および比較例１−８は比較例１−７を基準として指数化し、併せて、耐久性が基準のタイヤと比較して同等以上であれば○、劣っている場合を×として評価した。結果を表１〜５に併記する。なお、この指数は値が小さいほど耐久性に優れている。【００４３】
＜タイヤ重量＞
各タイヤ１本当たりの重量を測定した。実施例１−１〜１−４および比較例１−２については比較例１−１を、実施例１−５および比較例１−４は比較例１−３を基準として、実施例１−６および１−７は比較例１−５を基準として、実施例１−８〜１−１０は比較例１−６を基準として、実施例１−１１、１−１２および比較例１−８は比較例１−７を基準として、タイヤ重量が２００ｇ以上減少している場合を◎、１００ｇ以上２００ｇ未満減少している場合を○として評価した。結果を表１〜５に併記する。【００４４】
＜総合評価＞
耐久性およびタイヤ重量減の評価において、×がないものを○、×があるものを×とした。【００４５】
＜実施例２−１〜２−６および比較例２−１〜２−４＞
下記表６〜８に示す構造のスチールコードをベルト補強材として、タイヤサイズ１９５／６５Ｒ１５のタイヤを作製した。ベルトは３枚のベルト層からなり、第１ベルト層と第２ベルト層に、下記表６〜９に示すスチールコードを適用した。スチールコードの打込み角度はタイヤ周方向に対して±２６°とした。また、最外層ベルト層として、タイヤ周方向に対し実質的に平行に配列された有機繊維コードのゴム引き層からなる周方向ベルトを配置した。得られた各タイヤについて、下記の手順に従い、耐久性（ＢＥＳ性）、タイヤ重量の評価を行った。【００４６】
＜耐久性＞
各供試タイヤをＪＡＴＭＡ規格に定める標準リムに装着後、２１０ｋＰａ内圧を充填して乗用車に装着し、正規荷重の２倍の荷重を加え、舗装路を２００００ｋｍ走行させた。その後、タイヤを解剖して、ベルト端部のセパレーション長さを比較した。実施例２−１〜２−３および比較例２−２は比較例２−１を、実施例２−４は比較例２−３を、実施例２−５〜２−６は比較例２−４を基準として指数化し、併せて、耐久性が基準のタイヤと比較して同等以上であれば○、劣っている場合を×として評価した。結果を表６〜８に併記する。なお、この指数は値が小さいほど耐久性に優れている。【００４７】
＜タイヤ重量＞
各タイヤ１本当たりの重量を測定した。実施例２−１〜２−３および比較例２−２は比較例２−１を、実施例２−４は比較例２−３を、実施例２−５〜２−６は比較例２−４を基準として、タイヤ重量が１００ｇ以上減少している場合を◎、５０ｇ以上１００ｇ未満減少している場合を○、５０ｇ未満の場合を×として評価した。結果を表６〜８に併記する。【００４８】
＜コード疲労性＞
各供試タイヤをＪＡＴＭＡ規格に定める標準リムに装着後、正規荷重の１．０５倍の荷重を負荷し、１００ｋＰａ内圧を充填し、８の字旋回走行が可能な自動操縦装置を備えた車両にて、８の字旋回テストコースを旋回加速度０．７Ｇ、時速２５ｋｍ／ｈで３００ラップ走行後、タイヤを解剖してベルト折れ性を比較した。実施例２−１〜２−３および比較例２−２は比較例２−１を、実施例２−４は比較例２−３を、実施例２−５〜２−６は比較例２−５を比較し、スチールコードの破断発生率を１００として指数化した場合、１００未満の場合を◎（良好）、１００以上１１０未満の場合を○（同等）、１１０以上を×（悪い）とした。結果を表６〜８に併記する。この数値が小さいほど、コード疲労性に優れている。【００４９】
＜接着耐久性＞
各供試タイヤについて正規内圧、正規荷重で高温多湿地域にて実地走行を５万ｋｍ実施し、その後室温にてスチールコード４本をゴムから剥離し、ゴム付量で評価した。実施例２−１〜２−３および比較例２−２は比較例２−１を、実施例２−４は比較例２−３を、実施例２−５〜２−６は比較例２−４を基準とし、ゴム付量が多い場合を◎（良好）、同程度を○、劣る場合を×（悪い）とした。結果を表６〜８に併記する。なお、この数値が大きいほど、接着耐久性に優れている。【００５０】
＜トリートカール性＞
下記表６〜８に示す構造のスチールコードを、同表に示す打込み数となるように複数本並行に引き揃えて、上下から未加硫ゴムを被覆してトリートを作製した。得られた各トリートを才断し、トリートに浮き上がりが生じるかについて観察した。結果は、実施例２−１〜２−３および比較例２−２は比較例２−１を、実施例２−４は比較例２−３を、実施例２−５〜２−６は比較例２−４を基準として、トリートカール性が向上している場合を○、同等以下の場合を×とした。得られた結果を表６〜８に併記する。【００５１】
＜コード性状安定性＞
表６〜９に示す構造のスチールコードを１ｍの長さの試験片に溶断し、投影機を用いて倍率２０倍に拡大して、コアフィラメントからのシースフィラメントの浮き上がりを観察した。結果は、実施例２−１〜２−３および比較例２−２〜２−３は比較例２−１を、実施例２−４は比較例２−４を、実施例２−５〜２−６は比較例２−６を基準として、コード性状安定性が向上している場合を○、同等以下の場合を×とした。得られた結果を表６〜９に併記する。【００５２】
＜総合評価＞
タイヤ重量減、コード疲労性および接着耐久性の評価において、◎のみの場合を◎、◎と○のみの場合を○、◎がない場合を△、×があるものを×とした。結果を表６〜８に併記する。【００５３】
＜実施例３−１〜３−５および比較例３−１＞
下記表９に示す構造のスチールコードを、同表に示す打込み数となるように複数本並行に引き揃えて、上下から未加硫ゴムを被覆してトリートを作製した。トリートの厚みは１．２０ｍｍとした。得られたトリートにつき、下記手順に従い、トリートカール性およびコード性状安定性につき評価した。【００５４】
＜トリートカール性＞
得られた各トリートを才断し、トリートに浮き上がりが生じるかについて観察した。結果は、比較例３−１を基準として、トリートカール性が向上している場合を○、同等以下の場合を×とした。得られた結果を表９に併記する。【００５５】
＜コード性状安定性＞
表９に示す構造のスチールコードを１ｍの長さの試験片に溶断し、投影機を用いて倍率２０倍に拡大して、コアフィラメントからのシースフィラメントの浮き上がりを観察した。結果は、比較例３−１を基準として、コード性状安定性が向上している場合を○、同等以下の場合を×とした。得られた結果を表９に併記する。【００５６】
＜総合評価＞
トリートカール性およびコード性状安定性の評価において、×がないものを○、×があるものを×とした。【００５７】
【表１】
2012128372.tif 000003
【００５８】
【表２】
2012128372.tif 000004
【００５９】
【表３】
2012128372.tif 000005
【００６０】
【表４】
2012128372.tif 000006
【００６１】
【表５】
2012128372.tif 000007
【００６２】
【表６】
2012128372.tif 000008
【００６３】
【表７】
2012128372.tif 000009
【００６４】
【表８】
2012128372.tif 000010
【００６５】
【表９】
2012128372.tif 000011
【００６６】
表１〜８より本発明のゴム物品補強用スチールコードは、タイヤのベルトに適用した場合、タイヤの耐久性を低下させることなく軽量化を実現し得るものであることが確かめられた。また、表９より、本発明のゴム物品補強用スチールコードは、ゴム被覆した後のトリートの性状に優れていることが確かめられた。
【符号の説明】
【００６７】
１  コアフィラメント
２  シースフィラメント
３ａ、３ｂ  被覆ゴム
１０  スチールコード
１１  トレッド部
１２  サイドウォール部
１３  ビード部
１４  カーカス
１５ａ  第１ベルト層
１５ｂ  第２ベルト層
１６  スチールコード
１７  ベルト間ゴム
【図１】
2012128372.tif 000012
【図２】
2012128372.tif 000013
【図３】
2012128372.tif 000014
【図４】
2012128372.tif 000015
【図５】
2012128372.tif 000016
【図６】
2012128372.tif 000017
【国際調査報告】
2012128372.tif 000018
2012128372.tif 000019
2012128372.tif 000020
2012128372.tif 000021